(57)【要約】      （修正有）【課題】高伸長・高強度で、ガスバリア性が高く、さらに光透過性に優れた柔軟な硬化物を与える硬化性オルガノポリシロキサン組成物の提供。【解決手段】（Ａ）（ａ）一般式（１）で表されるケイ素原子に結合した水素原子を１分子中に２個有する化合物と、（ｂ）付加反応性炭素−炭素二重結合を１分子中に２個有する多環式炭化水素と、（ｃ）一般式（２）で表される、ケイ素原子に結合した水素原子を１分子中に２個有する化合物との付加反応生成物、（Ｂ）１分子中に３個以上の付加反応性炭素−炭素二重結合を有する化合物、（Ｃ）白金族金属を含むヒドロシリル化触媒、を含む硬化性組成物。2015229681.tif 0000212015229681.tif 000022【選択図】なし【特許請求の範囲】
【請求項１】
（Ａ）（ａ）下記一般式（１）で表されるケイ素原子に結合した水素原子を１分子中に２個有する化合物と、
【化１】
2015229681.tif 000019
（式中、Ｒ１は独立に、非置換又はハロゲン原子、シアノ基、もしくはグリシドキシ基で置換された炭素原子数１〜１２の１価炭化水素基、あるいは炭素原子数１〜６のアルコキシ基である。）
（ｂ）付加反応性炭素−炭素二重結合を１分子中に２個有する多環式炭化水素と、
（ｃ）下記一般式（２）で表される、ケイ素原子に結合した水素原子を１分子中に２個有する化合物との付加反応生成物、
【化２】
2015229681.tif 000020
（式中、Ｒ２は付加反応性炭素−炭素二重結合以外の互いに同一又は異種の非置換もしくは置換の１価炭化水素基、又はアルコキシ基であり、ｎは１≦ｎ＜４を満たす正数である。）
（Ｂ）１分子中に３個以上の付加反応性炭素−炭素二重結合を有する化合物、
（Ｃ）白金族金属を含むヒドロシリル化触媒、
を含むものであることを特徴とする硬化性組成物。
【請求項２】
前記（Ａ）成分が、前記化合物（ａ）と前記多環式炭化水素（ｂ）とを該多環式炭化水素（ｂ）が両末端に配置されるように付加反応させたものに、さらに前記化合物（ｃ）を付加反応させたものであることを特徴とする請求項１に記載の硬化性組成物。
【請求項３】
前記多環式炭化水素（ｂ）が、ビニルノルボルネンであることを特徴とする請求項１又は請求項２に記載の硬化性組成物。
【請求項４】
前記多環式炭化水素（ｂ）が、５−ビニルビシクロ［２．２．１］ヘプト−２−エン、及び６−ビニルビシクロ［２．２．１］ヘプト−２−エンのいずれか、又はこれらの組み合わせであることを特徴とする請求項１から請求項３のいずれか１項に記載の硬化性組成物。
【請求項５】
前記（Ｂ）成分の１分子中に３個以上の付加反応性炭素−炭素二重結合を有する化合物が、下記平均組成式（３）で表されるオルガノポリシロキサンであることを特徴とする請求項１から請求項４のいずれか１項に記載の硬化性組成物。
Ｒ３ａＳｉＯ（４−ａ）／２          （３）
（式中、Ｒ３は互いに同一又は異種の非置換もしくは置換の１価炭化水素基であり、Ｒ３中の３個以上が付加反応性炭素−炭素二重結合であり、ａは１≦ａ≦３を満たす正数である。）
【請求項６】
前記（Ｂ）成分の１分子中に３個以上の付加反応性炭素−炭素二重結合を有する化合物が、イソシアヌル環を有する化合物であることを特徴とする請求項１から請求項５のいずれか１項に記載の硬化性組成物。
【請求項７】
前記硬化性組成物の硬化物の可視光（５８９ｎｍ）における屈折率（２５℃）が１．４５以上であることを特徴とする請求項１から請求項６のいずれか１項に記載の硬化性組成物。
【請求項８】
前記硬化性組成物の硬化物の波長４００ｎｍにおける光透過率（２５℃）が８０％以上であることを特徴とする請求項１から請求項７のいずれか１項に記載の硬化性組成物。
【請求項９】
前記硬化性組成物の硬化物のＪＩＳ−Ｋ６２４９に準じて測定した切断時伸びが１００以上で、かつ、引っ張り強度が３以上であることを特徴とする請求項１から請求項８のいずれか１項に記載の硬化性組成物。
【請求項１０】
前記硬化性組成物の硬化物の１ｍｍ厚の酸素ガス透過率が、２３℃において５００ｃｃ／ｍ２・ｄａｙ以下であることを特徴とする請求項１から請求項９のいずれか１項に記載の硬化性組成物。
【請求項１１】
請求項１から請求項１０のいずれか１項に記載の硬化性組成物の硬化物により光半導体素子が被覆されたものであることを特徴とする半導体装置。
【発明の詳細な説明】
【技術分野】
【０００１】
本発明は、光学デバイスもしくは光学部品用材料、電子デバイスもしくは電子部品用絶縁材料またはコーティング材料として有用な、硬化性組成物および半導体素子が上記組成物の硬化物により被覆されている半導体装置に関する。
【背景技術】
【０００２】
硬化性オルガノポリシロキサン組成物は、付加反応性炭素−炭素二重結合を含有するオルガノポリシロキサンおよびオルガノハイドロジェンポリシロキサンを含み、ヒドロシリル化反応によって硬化して硬化物を与える。このようにして得られる硬化物は、耐熱性、耐寒性、電気絶縁性に優れ、また、透明であるため、ＬＥＤの封止材などの各種光学用途に用いられている（特許文献１、特許文献２、特許文献３）。
【０００３】
しかしながら、該組成物からなる光学素子用封止材は、オルガノポリシロキサンの特性としてガスバリア性が低いために、外部からの腐食性ガスの浸入により銀電極が変色してしまう欠点がある。その結果、例えばＬＥＤの輝度が低下してしまう等の問題がある。
【０００４】
そこで、多環式炭化水素骨格含有成分を含む硬化性ポリオルガノシロキサン組成物を用いた光学素子用封止材が提案されている。このような組成物から得られる封止材は高いガスバリア性を有するため、外部からの腐食性ガスの侵入を防ぎ、銀電極の変色を抑えることが可能である（特許文献４）。しかしながら、このような組成物から得られる封止材は高硬度であり、温度サイクル試験等でクラックが発生しやすいといった欠点があるため、柔軟なゴム弾性を有しかつガスバリア性が高い材料の開発が望まれていた。
【先行技術文献】
【特許文献】
【０００５】
【特許文献１】特開２００４−１８６１６８号公報
【特許文献２】特開２００４−１４３３６１号公報
【特許文献３】特開２００８−０６９２１０号公報
【特許文献４】特開２０１２−０４６６０４号公報
【発明の概要】
【発明が解決しようとする課題】
【０００６】
本発明は、上記事情を鑑みてなされたものであって、高伸長・高強度で、ガスバリア性が高く、さらに光透過性に優れた柔軟な硬化物を与える硬化性オルガノポリシロキサン組成物を提供することを目的とする。
【課題を解決するための手段】
【０００７】
上記課題を解決するために、本発明では、
（Ａ）（ａ）下記一般式（１）で表されるケイ素原子に結合した水素原子を１分子中に２個有する化合物と、
【化１】
2015229681.tif 000002
（式中、Ｒ１は独立に、非置換又はハロゲン原子、シアノ基、もしくはグリシドキシ基で置換された炭素原子数１〜１２の１価炭化水素基、あるいは炭素原子数１〜６のアルコキシ基である。）
（ｂ）付加反応性炭素−炭素二重結合を１分子中に２個有する多環式炭化水素と、
（ｃ）下記一般式（２）で表される、ケイ素原子に結合した水素原子を１分子中に２個有する化合物との付加反応生成物、
【化２】
2015229681.tif 000003
（式中、Ｒ２は付加反応性炭素−炭素二重結合以外の互いに同一又は異種の非置換もしくは置換の１価炭化水素基、又はアルコキシ基であり、ｎは１≦ｎ＜４を満たす正数である。）
（Ｂ）１分子中に３個以上の付加反応性炭素−炭素二重結合を有する化合物、
（Ｃ）白金族金属を含むヒドロシリル化触媒、
を含む硬化性組成物を提供する。
【０００８】
このような硬化性組成物であれば、高伸長・高強度で、ガスバリア性が高く、さらに光透過性に優れた柔軟な硬化性組成物となる。
【０００９】
前記（Ａ）成分が、前記化合物（ａ）と前記多環式炭化水素（ｂ）とを該多環式炭化水素（ｂ）が両末端に配置されるように付加反応させたものに、さらに前記化合物（ｃ）を付加反応させたものであることが好ましい。
【００１０】
このような（Ａ）成分であれば、より耐候性・耐熱性が高い硬化性組成物となる。
【００１１】
前記多環式炭化水素（ｂ）が、ビニルノルボルネンであることが好ましい。
【００１２】
このような（ｂ）成分であれば、より高硬度であり、耐熱変色性、光透過性に優れた柔軟な硬化性組成物となる。
【００１３】
前記多環式炭化水素（ｂ）が、５−ビニルビシクロ［２．２．１］ヘプト−２−エン、及び６−ビニルビシクロ［２．２．１］ヘプト−２−エンのいずれか、又はこれらの組み合わせであることが好ましい。
【００１４】
このような（ｂ）成分であれば、さらに高硬度であり、耐熱変色性、光透過性に優れた柔軟な硬化性組成物となる。
【００１５】
前記（Ｂ）成分の１分子中に３個以上の付加反応性炭素−炭素二重結合を有する化合物が、下記平均組成式（３）で表されるオルガノポリシロキサンであることが好ましい。
Ｒ３ａＳｉＯ（４−ａ）／２          （３）
（式中、Ｒ３は互いに同一又は異種の非置換もしくは置換の１価炭化水素基であり、Ｒ３中の３個以上が付加反応性炭素−炭素二重結合であり、ａは１≦ａ≦３を満たす正数である。）
【００１６】
このような（Ｂ）成分を含有していれば、より適度な硬さや強度を有する硬化性組成物となる。
【００１７】
前記（Ｂ）成分の１分子中に３個以上の付加反応性炭素−炭素二重結合を有する化合物が、イソシアヌル環を有する化合物であることが好ましい。
【００１８】
このような（Ｂ）成分を含有していれば、より適度な硬さや強度を有する硬化性組成物となる。
【００１９】
またこのとき、前記硬化性組成物の硬化物の可視光（５８９ｎｍ）における屈折率（２５℃）が１．４５以上であることが好ましい。
【００２０】
またこのとき、前記硬化性組成物の硬化物の波長４００ｎｍにおける光透過率（２５℃）が８０％以上であることが好ましい。
【００２１】
またこのとき、前記硬化性組成物の硬化物のＪＩＳ−Ｋ６２４９に準じて測定した切断時伸びが１００以上で、かつ、引っ張り強度が３以上であることが好ましい。
【００２２】
またこのとき、前記硬化性組成物の硬化物の１ｍｍ厚の酸素ガス透過率が、２３℃において５００ｃｃ／ｍ２・ｄａｙ以下であることが好ましい。
【００２３】
前記硬化性組成物の硬化物がこのような特性を有していれば、光学素子用封止材としてより好適なものとなる。
【００２４】
さらに本発明では、上記の硬化性組成物の硬化物により光半導体素子が被覆されたものである半導体装置を提供する。
【００２５】
このような硬化物により被覆された半導体装置であれば、信頼性が優れる半導体装置とすることができる。
【発明の効果】
【００２６】
本発明の硬化性組成物は、高伸長・高強度で、柔軟であることから耐クラック性が高く、ガスバリア性が高いことから外部からの腐食性ガスに対しての銀電極の保護性が高く、光透過性すなわち透明性に優れる硬化物を与えることができるため、発光ダイオード素子の保護、封止もしくは接着、波長変更もしくは調整またはレンズ等の用途に好適に使用できる。また、レンズ材料、光学デバイスもしくは光学部品用封止材、ディスプレイ材料等の各種の光学用材料、電子デバイスもしくは電子部品用絶縁材料、更にはコーティング材料としても有用である。
【発明を実施するための形態】
【００２７】
上述のように、ＬＥＤの封止材などの各種光学用途に用いるため、柔軟なゴム弾性を有しかつガスバリア性が高い材料の開発が求められていた。
【００２８】
本発明者らは、上記課題について鋭意検討を重ねた結果、多環式炭化水素骨格含有成分を含む化合物をシロキサン変性した硬化性組成物を光デバイス材料に使用することにより、上記課題を達成できることを見出し、本発明を完成させた。
【００２９】
即ち、本発明は
（Ａ）（ａ）下記一般式（１）で表されるケイ素原子に結合した水素原子を１分子中に２個有する化合物と、
【化３】
2015229681.tif 000004
（式中、Ｒ１は独立に、非置換又はハロゲン原子、シアノ基、もしくはグリシドキシ基で置換された炭素原子数１〜１２の１価炭化水素基、あるいは炭素原子数１〜６のアルコキシ基である。）
（ｂ）付加反応性炭素−炭素二重結合を１分子中に２個有する多環式炭化水素と、
（ｃ）下記一般式（２）で表される、ケイ素原子に結合した水素原子を１分子中に２個有する化合物との付加反応生成物、
【化４】
2015229681.tif 000005
（式中、Ｒ２は付加反応性炭素−炭素二重結合以外の互いに同一又は異種の非置換もしくは置換の１価炭化水素基、又はアルコキシ基であり、ｎは１≦ｎ＜４を満たす正数である。）
（Ｂ）１分子中に３個以上の付加反応性炭素−炭素二重結合を有する化合物、
（Ｃ）白金族金属を含むヒドロシリル化触媒、
を含む硬化性組成物である。
【００３０】
以下、本発明を詳細に説明するが、本発明はこれらに限定されるものではない。
なお、本発明において「付加反応性」とは、ケイ素原子に結合した水素原子（以下、「ＳｉＨ」ということがある）と周知のヒドロシリル化反応により付加反応し得る性質を意味する。
また、本発明において「Ｍｅ」はメチル基を示すものとする。
【００３１】
［（Ａ）成分］
本発明の硬化性組成物の（Ａ）成分は、
（ａ）下記一般式（１）で表されるケイ素原子に結合した水素原子を１分子中に２個有する化合物と、
【化５】
2015229681.tif 000006
（式中、Ｒ１は独立に、非置換又はハロゲン原子、シアノ基、もしくはグリシドキシ基で置換された炭素原子数１〜１２の１価炭化水素基、あるいは炭素原子数１〜６のアルコキシ基である。）
（ｂ）付加反応性炭素−炭素二重結合を１分子中に２個有する多環式炭化水素と、
（ｃ）下記一般式（２）で表される、ケイ素原子に結合した水素原子を１分子中に２個有する化合物との付加反応生成物である。
【化６】
2015229681.tif 000007
（式中、Ｒ２は付加反応性炭素−炭素二重結合以外の互いに同一又は異種の非置換もしくは置換の１価炭化水素基、又はアルコキシ基であり、ｎは１≦ｎ＜４を満たす正数である。）
【００３２】
＜（ａ）成分＞
この（Ａ）成分の反応原料である（ａ）成分は、下記一般式（１）で表されるＳｉＨを１分子中に２個有する化合物である。
【化７】
2015229681.tif 000008
（式中、Ｒ１は独立に、非置換又はハロゲン原子、シアノ基、もしくはグリシドキシ基で置換された炭素原子数１〜１２の１価炭化水素基、あるいは炭素原子数１〜６のアルコキシ基である。）
【００３３】
上記一般式（１）中のＲ１としては、付加反応性炭素−炭素二重結合以外の１価炭化水素基であるものが好ましく、特に、その全てがメチル基であるものが好ましい。
【００３４】
この上記一般式（１）で表される化合物としては、例えば、
構造式：ＨＭｅ２Ｓｉ−ｐ−Ｃ６Ｈ４−ＳｉＭｅ２Ｈで表される１，４−ビス（ジメチルシリル）ベンゼン、
構造式：ＨＭｅ２Ｓｉ−ｍ−Ｃ６Ｈ４−ＳｉＭｅ２Ｈで表される１，３−ビス（ジメチルシリル）ベンゼン等のシルフェニレン化合物が挙げられる。
【００３５】
なお、（ａ）成分は、１種単独でも２種以上を組み合わせても使用することができる。
【００３６】
＜（ｂ）成分＞
（Ａ）成分の別の反応原料である（ｂ）成分は、付加反応性炭素−炭素二重結合を１分子中に２個有する多環式炭化水素である。
【００３７】
なお、（ｂ）成分は、（ｉ）多環式炭化水素の骨格を形成している炭素原子のうち、隣接する２つの炭素原子間に付加反応性炭素−炭素二重結合が形成されているもの、（ｉｉ）多環式炭化水素の骨格を形成している炭素原子に結合した水素原子が、付加反応性炭素−炭素二重結合含有基によって置換されているもの、または、（ｉｉｉ）多環式炭化水素の骨格を形成している炭素原子のうち、隣接する２つの炭素原子間に付加反応性炭素−炭素二重結合が形成されており、かつ、多環式炭化水素の骨格を形成している炭素原子に結合した水素原子が付加反応性炭素−炭素二重結合含有基によって置換されているもの、のいずれであっても差し支えない。
【００３８】
（ｂ）成分としてはビニルノルボルネンが好ましく、具体的には、下記構造式（ｘ）で表される５−ビニルビシクロ［２．２．１］ヘプト−２−エン、下記構造式（ｙ）で表される６−ビニルビシクロ［２．２．１］ヘプト−２−エンのいずれか、又はこれらの組み合わせであることが好ましい（以下、これら３者を区別する必要がない場合は、「ビニルノルボルネン」と総称することがある）。
【化８】
2015229681.tif 000009
【化９】
2015229681.tif 000010
【００３９】
なお、ビニルノルボルネンのビニル基の置換位置は、シス配置（エキソ形）またはトランス配置（エンド形）のいずれであってもよく、また、配置の相違によって、この（ｂ）成分の反応性等に特段の差異がないことから、前記両配置の異性体の組み合わせであってもよい。
【００４０】
＜（ｃ）成分＞
（Ａ）成分の別の反応原料である（ｃ）成分は、下記平均組成式（２）で表されるケイ素原子に結合した水素原子を１分子中に２個有する化合物である。
【化１０】
2015229681.tif 000011
（式中、Ｒ2は付加反応性炭素−炭素二重結合以外の互いに同一又は異種の非置換もしくは置換の１価炭化水素基、又はアルコキシ基であり、ｎは１≦ｎ＜４を満たす正数である。）
【００４１】
上記一般式（２）中のＲ２としては、付加反応性炭素−炭素二重結合以外の１価炭化水素基であるものが好ましく、炭素原子数１〜６のアルキル基および炭素原子数６〜１０のアリール基が挙げられ、特に好ましくはメチル基またはフェニル基である。
【００４２】
この上記一般式（２）で表される化合物としては、例えば、
構造式：ＨＭｅ２ＳｉＯＳｉＭｅ２Ｈで表される１，１，３，３−テトラメチルジシロキサン、
構造式：ＨＭｅ２ＳｉＯＳｉ（Ｃ６Ｈ５）２ＯＳｉＭｅ２Ｈで表される１，１，５，５−テトラメチル−３，３−ジフェニルトリシロキサン等の化合物が挙げられる。
【００４３】
なお、（ｃ）成分は、１種単独でも２種以上を組み合わせても使用することができる。
【００４４】
なお、一般式（２）中のｎは１≦ｎ＜４を満たす正数である。ｎが１より小さい場合、硬化物に柔軟性を付与し難く、耐クラック性に劣るものとなる。逆に、ｎが４以上の場合、硬化物が脆いものとなりやすく、伸びや強度に劣るものとなる。
【００４５】
＜（Ａ）成分の調製＞
（Ａ）成分は、（ａ）成分と（ｂ）成分と（ｃ）成分とを付加反応させたものであり、（ａ）成分と（ｂ）成分とを（ｂ）成分が両末端に配置されるように付加反応させたものに、さらに（ｃ）成分を付加反応させたものであることが好ましい。例えばＳｉＨを１分子中に２個有する（ａ）成分の１モルに対して、付加反応性炭素−炭素二重結合を１分子中に２個有する（ｂ）成分の１モルを越え１０モル以下、好ましくは１モルを越え５モル以下の過剰量を、ヒドロシリル化反応触媒の存在下で付加反応させることにより、ＳｉＨを有しない付加反応生成物を得ることができる。さらにこの付加反応生成物１モルに対して、ＳｉＨを１分子中に２個有する（ｃ）成分の１モルを越え１０モル以下、好ましくは１モルを越え５モル以下の過剰量を、ヒドロシリル化反応触媒の存在下で付加反応させることにより、ＳｉＨを１分子中に２個有する付加反応生成物として得ることができる。
【００４６】
ヒドロシリル化反応触媒としては、従来から公知のものを使用することができる。
例えば、白金金属を担持したカーボン粉末、白金黒、塩化第２白金、塩化白金酸、塩化白金酸と一価アルコールとの反応生成物、塩化白金酸とオレフィン類との錯体、白金ビスアセトアセテート等の白金系触媒；パラジウム系触媒、ロジウム系触媒等の白金族金属系触媒が挙げられる。また、付加反応条件、溶媒の使用等については、特に限定されず通常の通りとすればよい。
【００４７】
前記の通り、（Ａ）成分の調製に際し、（ａ）成分と（ｂ）成分の付加反応生成物に対して過剰モル量の（ｃ）成分を用いることにより、（Ａ）成分は、（ｃ）成分の構造に由来するＳｉＨを１分子中に２個有するものとすることができる。
【００４８】
（ａ）成分と（ｂ）成分の付加反応生成物の好適な具体例を下記一般式に示すが、これに限定されるものではない。
【化１１】
2015229681.tif 000012
（式中、ｐは０≦ｐ≦１０を満たす正数であることが好ましい。）
【００４９】
（Ａ）成分の好適な具体例を下記一般式に示すが、これに限定されるものではない。
【化１２】
2015229681.tif 000013
（式中、ｐは前記と同様であり、ｑは０≦ｑ≦３を満たす正数であることが好ましい。）
【００５０】
なお、（Ａ）成分は１種単独でも２種以上を組み合わせても使用することができる。
【００５１】
［（Ｂ）成分］
（Ｂ）成分は、１分子中に３個以上の付加反応性炭素−炭素二重結合を有する化合物であり、下記平均組成式（３）で表されるオルガノポリシロキサンが好ましい。
Ｒ３ａＳｉＯ（４−ａ）／２ 
（式中、Ｒ３は互いに同一又は異種の非置換もしくは置換の１価炭化水素基であり、Ｒ３中の３個以上が付加反応性炭素−炭素二重結合であり、ａは１≦ａ≦３を満たす正数である。）
【００５２】
（Ｂ）成分中のＲ３としての、付加反応性炭素−炭素二重結合以外のケイ素原子に結合する非置換または置換の１価炭化水素基としては、例えば、炭素原子数１〜６のアルキル基および炭素原子数６〜１０のアリール基が挙げられ、特に好ましくはメチル基またはフェニル基である。
【００５３】
なお、平均組成式（３）において、ａは１≦ａ≦３を満たす正数である。また、本成分の分子構造は、直鎖状、分岐状、環状のいずれであってもよい。
【００５４】
この（Ｂ）成分が直鎖状および環状の場合の回転粘度計により測定した粘度は、作業性の面から２５℃において、１００〜２０，０００ｍＰａ・ｓが好ましく、特に５００〜１０，０００ｍＰａ・ｓ程度の範囲であることが好ましい。このような粘度であれば、粘度が低すぎて流動しやすくなることに起因する成形バリなどが発生するおそれがなく、粘度が高すぎることに起因する必要成分混合時に混入した空気の泡が抜け難くなるおそれがない。なお、分岐状の場合は液体または固体となり、液体の場合は２５℃における粘度が１，０００〜５，０００ｍＰａ・ｓ程度の範囲であることが好ましい。固体状のものを使用する場合は、これを可溶な直鎖状のオルガのポリシロキサンと併用し、２５℃における粘度が１００〜２０，０００ｍＰａ・ｓとなるようにすることが好ましい。
【００５５】
なお、（Ｂ）成分の１分子中に３個の付加反応性炭素−炭素二重結合を有する化合物は、イソシアヌル環を有した化合物であってもよい。
【００５６】
このような化合物としては、例えば、トリアリルイソシアヌレートが挙げられる。さらにその他の例としては、トリビニルシクロヘキサン等が挙げられる。
【００５７】
（Ｂ）成分は、前記一般式（３）で表されるオルガノポリシロキサン、前記イソシアヌル環を有した化合物および前記トリビニルシクロヘキサン等をそれぞれ単独で用いてもよく、またこれらを併用して使用することもできる。
【００５８】
［（Ａ）及び（Ｂ）成分の配合量］
また、上記（Ａ）及び（Ｂ）成分の配合量は、これら各成分中の付加反応性炭素−炭素二重結合の合計１モル当り、同じく各成分中のＳｉＨ基の合計の量が、０．８〜１．５モルとなる量とするのがよい。このような配合量とすることで、十分な硬度を有する硬化物を得ることができる。
【００５９】
［（Ｃ）成分］
本発明の（Ｃ）成分であるヒドロシリル化反応触媒は、上記「（Ａ）成分の調製」で記載したものと同じである。
【００６０】
本発明組成物への（Ｃ）成分の配合量は、触媒としての有効量であればよく、特に制限されないが、上記（Ａ）成分と（Ｂ）成分との合計質量に対して、白金族金属原子として、通常、１〜５００ｐｐｍ、特に２〜１００ｐｐｍ程度となる量を配合することが好ましい。このような配合量とすることで、硬化反応に要する時間が適度のものとなり、硬化物が着色する等の問題を生じることがない。
【００６１】
［その他の成分］
本発明の組成物には、前記（Ａ）〜（Ｃ）成分以外にも、目的に応じて、その他の成分を配合してもよい。
【００６２】
なお、これらのその他の成分は１種単独で用いても２種以上を併用しても使用することができる。
【００６３】
・（Ｂ）成分以外の脂肪族不飽和基含有化合物
本発明の組成物には、（Ｂ）成分以外にも、封止材料の基材との接着性を向上させる目的で、（Ａ）成分と付加反応する脂肪族不飽和基含有化合物を配合してもよい。
（Ｂ）成分以外のこのような脂肪族不飽和基含有化合物としては、硬化物の形成に関与するものが好ましく、１分子あたり１個以上の脂肪族不飽和基を有する（Ｂ）成分以外のオルガノポリシロキサンが挙げられる。その分子構造は、例えば、直鎖状、環状、分岐鎖状、三次元網状等、いずれでもよい。具体例としては、Ｎ−アリル−Ｎ’，Ｎ”−ビス（３−トリメトキシシリルプロピル）イソシアヌレート、Ｎ−アリル−Ｎ’，Ｎ”−ビス（３−トリエトキシシリルプロピル）イソシアヌレートなどが挙げられる。
【００６４】
また、上記オルガノポリシロキサン以外の脂肪族不飽和基含有有機化合物を配合することが可能である。
脂肪族不飽和基含有化合物の具体例としては、ブタジエン、多官能性アルコールから誘導されたジアクリレートなどのモノマー；ポリエチレン、ポリプロピレン又はスチレンと他のエチレン性不飽和化合物（例えば、アクリロニトリル又はブタジエン）とのコポリマーなどのポリオレフィン；アクリル酸、メタクリル酸、又はマレイン酸のエステル等の官能性置換有機化合物から誘導されたオリゴマー又はポリマーが挙げられる。
なお、（Ｂ）成分以外の脂肪族不飽和基含有化合物は、室温で液体であっても固体であってもよい。
【００６５】
（Ｂ）成分以外の脂肪族不飽和基含有化合物の含有量は、（Ａ）および（Ｂ）成分の合計１００質量部に対して０．１〜１０質量部の範囲であることが好ましく、より好ましくは０．５〜５質量部の範囲である。０．１質量部以上であれば、接着性の向上に対する効果が得られ、１０質量部以下であれば硬化物の耐熱性の低下といった問題が発生するおそれがない。
【００６６】
・付加反応制御剤
ポットライフを確保するために、付加反応制御剤を本発明組成物に配合することができる。付加反応制御剤は、（Ｃ）成分のヒドロシリル化触媒に対して硬化抑制効果を有する化合物であれば特に限定されず、従来から公知のものを用いることができる。
その具体例としては、トリフェニルホスフィンなどのリン含有化合物；トリブチルアミン、テトラメチルエチレンジアミン、ベンゾトリアゾールなどの窒素含有化合物；硫黄含有化合物；アセチレンアルコール類（例えば、１−エチニルシクロヘキサノール、３，５−ジメチル−１−ヘキシン−３−オール、３−メチル−１−ドデシン−３−オール）等のアセチレン系化合物；アルケニル基を２個以上含む化合物；ハイドロパーオキシ化合物；マレイン酸誘導体などが挙げられる。
【００６７】
付加反応制御剤による硬化抑制効果の度合は、その付加反応制御剤の化学構造によって異なる。よって、使用する付加反応制御剤の各々について、その添加量を最適な量に調整することが好ましいが、通常、（Ａ）および（Ｂ）成分の合計１００質量部に対して０．０００１〜５質量部程度である。最適な量の付加反応制御剤を添加することにより、組成物は室温での長期貯蔵安定性及び加熱硬化性に優れたものとなる。
【００６８】
上述した成分以外に、例えば、硬化物の着色、白濁、酸化劣化等の発生を抑えるために、２，６−ジ−ｔ−ブチル−４−メチルフェノール等の従来公知の酸化防止剤を本発明組成物に配合することができる。また、光劣化に対する抵抗性を付与するために、ヒンダードアミン系安定剤等の光安定剤を本発明組成物に配合することもできる。更に、本発明組成物から得られる硬化物の強度を向上させるためにヒュームドシリカ等の無機質充填剤を本発明組成物に配合してもよいし、必要に応じて、染料、顔料、難燃剤等を本発明組成物に配合してもよい。
【００６９】
このような硬化性組成物であれば、高伸長・高強度で、ガスバリア性が高く、耐クラック性に優れる硬化性組成物となる。
【００７０】
［硬化物］
本発明の硬化性オルガノポリシロキサン組成物は、公知の硬化条件下で公知の硬化方法により硬化させることができる。
具体的には、通常、８０〜２００℃、好ましくは１００〜１６０℃で加熱することにより、該組成物を硬化させることができる。加熱時間は、０．５分〜５時間程度、特に１分〜３時間程度でよいが、ＬＥＤ封止用等の信頼性が要求される場合は、硬化時間を長めにすることが好ましい。得られる硬化物の形態は特に制限されず、例えば、ゲル硬化物、エラストマー硬化物及び樹脂硬化物のいずれであってもよい。
なお、上記で得られた硬化性組成物は、硬化物とした際に、以下の諸特性を有するものであることが好ましい。可視光（５８９ｎｍ）における屈折率（２５℃）は１．４５以上のもの。波長４００ｎｍにおける光透過率（２５℃）は８０％以上のもの。ＪＩＳ−Ｋ６２４９に準じて測定した切断時伸びは１００以上で、かつ、引っ張り強度は３以上のもの。１ｍｍ厚の酸素ガス透過率は、２３℃において５００ｃｃ／ｍ２・ｄａｙ以下のもの。
【００７１】
このような硬化物は、外部からの腐食性ガスの侵入を抑制し、かつ、高い耐熱変色性を有するものとなり、光学素子用封止材としてより好適に用いることができる硬化物となる。
【００７２】
［光学素子用封止材・光学素子］
本発明組成物の硬化物は、上記のようにガスバリア性と耐熱変色性に優れ、通常の硬化性オルガノポリシロキサン組成物の硬化物と同様に耐熱性、耐寒性、電気絶縁性に優れる。本発明の組成物からなる封止材によって封止される光学素子としては、例えば、ＬＥＤ、半導体レーザー、フォトダイオード、フォトトランジスタ、太陽電池、ＣＣＤ等が挙げられる。このような光学素子は、該光学素子に本発明の組成物からなる封止材を塗布し、塗布された封止材を公知の硬化条件下で公知の硬化方法により、具体的には上記したとおりに硬化させることによって封止することができる。このような硬化物により被覆された半導体装置であれば、信頼性が優れる半導体装置とすることができる。
【実施例】
【００７３】
以下、調製例、実施例及び比較例を用いて本発明を具体的に説明するが、本発明はこれらに限定されるものではない。
【００７４】
なお、下記の例で、粘度は回転粘度計を用いて２３℃で測定した値である。付加反応性炭素−炭素二重結合の含有割合はＪＩＳ  Ｋ００７０に記載のヨウ素価測定法に準じた方法で測定した。ケイ素原子に結合した水素原子の数は、試料に水酸化ナトリウム水溶液を滴下した際に発生した水素ガスの量から算出した。
また、下記の例において、オルガノポリシロキサンの平均組成を示す記号は以下の通りの単位を示す。
ＭＨ：（ＣＨ３）２ＨＳｉＯ１／２
Ｄ：（ＣＨ３）２ＳｉＯ２／２
ＤＶｉ：（ＣＨ２＝ＣＨ）（ＣＨ３）ＳｉＯ２／２
ＭＶｉ：（ＣＨ３）２（ＣＨ２＝ＣＨ）ＳｉＯ１／２
Ｄ２Φ：（Ｃ６Ｈ５）２ＳｉＯ２／２
【００７５】
［調製例１］  （ａ）成分と（ｂ）成分の付加反応生成物の調製
攪拌装置、冷却管、滴下ロートおよび温度計を備えた５Ｌの４つ口フラスコに、ビニルノルボルネン（商品名：Ｖ００６２、東京化成社製；５−ビニルビシクロ［２．２．１］ヘプト−２−エンと６−ビニルビシクロ［２．２．１］ヘプト−２−エンとの略等モル量の異性体混合物）１７８５ｇ（１４．８８モル）、および、トルエン４５５ｇを加え、オイルバスを用いて８５℃に加熱した。これに、５質量％の白金金属を担持したカーボン粉末３．６ｇを添加し、攪拌しながら１，４−ビス（ジメチルシリル）ベンゼン１６９８ｇ（８．７５モル）を１８０分間かけて滴下した。滴下終了後、更に１１０℃で加熱攪拌を２４時間行った後、室温まで冷却した。その後、白金金属担持カーボンをろ過して除去し、トルエンおよび過剰のビニルノルボルネンを減圧留去して、無色透明なオイル状の反応生成物（粘度：１２．８Ｐａ・ｓ）３３６２ｇを得た。
【００７６】
反応生成物を、ＦＴ−ＩＲ、ＮＭＲ、ＧＰＣ、およびヨウ素価測定法による付加反応性炭素−炭素二重結合の含有割合（０．３６モル／１００ｇ）により分析した結果、この反応生成物は下記構造式で表わされる化合物であることが判明した。
【化１３】
2015229681.tif 000014
【００７７】
［調製例２］  （Ａ−１）成分の調製
攪拌装置、冷却管、滴下ロートおよび温度計を備えた２Ｌの４つ口フラスコに、１，１，３，３−テトラメチルジシロキサン２５８ｇ（１．９２モル）、調製例１の付加反応生成物６０ｇ（０．１２モル）、トルエン２００ｇを加え、オイルバスを用いて９０〜９５℃に加熱した。これにＣＡＴ−ＰＬ−５０Ｔ（信越化学製）を０．２ｇ加え、更にトルエン１００ｇで希釈した調製例１の付加反応生成物２４０ｇ（０．４７モル）を滴下した。滴下終了後、９０〜９５℃の間で２時間撹拌した。撹拌終了後室温に戻し、活性炭を２．２ｇ加え１時間撹拌した。撹拌後ろ過、濃縮し、無色透明なオイル状の反応生成物（Ａ−１）成分３８３ｇ（収率９３％）を得た（粘度：１．９Ｐａ・ｓ）。
【００７８】
反応生成物を、ＦＴ−ＩＲ、ＮＭＲ、ＧＰＣ、および水素ガス発生量（５５．６ｍＬ／ｇ）より分析した結果、この反応生成物は下記構造式で表わされる化合物であることが判明した（ｒ＝０）。
【化１４】
2015229681.tif 000015
【００７９】
［調製例３］  （Ａ−２）成分の調製
攪拌装置、冷却管、滴下ロートおよび温度計を備えた２Ｌの４つ口フラスコに、１，１，３，３−テトラメチルジシロキサン１２０．９ｇ（０．９モル）、調製例１の付加反応生成物６８ｇ（０．１３モル）、トルエン２００ｇを加え、オイルバスを用いて９０〜９５℃に加熱した。これにＣＡＴ−ＰＬ−５０Ｔ（信越化学製）を０．６ｇ加え、更にトルエン８０ｇで希釈した調製例１の付加反応生成物２７４．６ｇ（０．５４モル）を滴下した。滴下終了後、９０〜９５℃の間で２時間撹拌した。撹拌終了後室温に戻し、活性炭を２．３ｇ加え１時間撹拌した。撹拌後ろ過、濃縮し、無色透明なオイル状の反応生成物（Ａ−２）成分４１３．９ｇ（収率８９．３％）を得た（粘度：５８．８Ｐａ・ｓ）。
【００８０】
反応生成物を、ＦＴ−ＩＲ、ＮＭＲ、ＧＰＣ、および水素ガス発生量（４１．０ｍＬ／ｇ）により分析した結果、この反応生成物は調製例２中に示した構造式においてｒ＝０．４８で表わされる化合物であることが判明した。
【００８１】
［調製例４］  （Ａ−３）成分の調製
攪拌装置、冷却管、滴下ロートおよび温度計を備えた２Ｌの４つ口フラスコに、１，１，３，３−テトラメチルジシロキサン１１９．５ｇ（０．８９モル）、調製例１の付加反応生成物７２．１ｇ（０．１４モル）、トルエン２００ｇを加え、オイルバスを用いて９０〜９５℃に加熱した。これにＣＡＴ−ＰＬ−５０Ｔ（信越化学製）を０．２ｇ加え、更にトルエン８０ｇで希釈した調製例１の付加反応生成物２７４．６ｇ（０．５７モル）を滴下した。滴下終了後、９０〜９５℃の間で２時間撹拌した。撹拌終了後室温に戻し、活性炭を２．４ｇ加え１時間撹拌した。撹拌後ろ過、濃縮し、無色透明なオイル状の反応生成物（Ａ−３）成分４２６．１ｇ（収率８８．８％）を得た（粘度：５１４Ｐａ・ｓ）。
【００８２】
反応生成物を、ＦＴ−ＩＲ、ＮＭＲ、ＧＰＣ、および水素ガス発生量（２９．６ｍＬ／ｇ）により分析した結果、この反応生成物は調製例２中に示した構造式においてｒ＝１．１で表わされる化合物であることが判明した。
【００８３】
［調製例５］  （Ａ−４）成分の調製
攪拌装置、冷却管、滴下ロートおよび温度計を備えた２Ｌの４つ口フラスコに、平均組成式：ＭＨ２Ｄ３のオルガノポリシロキサン３００ｇ（０．８４モル）、調製例１の付加反応生成物２８ｇ（０．０５５モル）、トルエン１４０ｇを加え、オイルバスを用いて９０〜９５℃に加熱した。これにＣＡＴ−ＰＬ−５０Ｔ（信越化学製）を０．２ｇ加え、更にトルエン６０ｇで希釈した調製例１の付加反応生成物１１４．１ｇ（０．２２モル）を滴下した。滴下終了後、９０〜９５℃の間で２時間撹拌した。撹拌終了後室温に戻し、活性炭を２．２ｇ加え１時間撹拌した。撹拌後ろ過、濃縮し、無色透明なオイル状の反応生成物（Ａ−４）成分２７７．４ｇ（収率８１．１％）を得た（粘度：０．５５Ｐａ・ｓ）。
【００８４】
反応生成物を、ＦＴ−ＩＲ、ＮＭＲ、ＧＰＣ、および水素ガス発生量（３０．４ｍＬ／ｇ）により分析した結果、この反応生成物は下記構造式で表わされる化合物であることが判明した。
【化１５】
2015229681.tif 000016
【００８５】
［実施例１］
調製例２にて調製した（Ａ−１）成分１００部に対して、平均組成式：ＤＶｉ４のオルガノポリシロキサンを２１．４部、反応制御剤として１−エチニルシクロヘキサノールを０．１２部添加した物に、白金触媒を白金原子として１０ｐｐｍ添加した後に、均一に混合して組成物を得た。この組成物を１５０℃で２時間加熱して硬化させ、得られたエラストマーの物性を測定した。各測定結果を表１に示す。
【００８６】
［実施例２］
調製例３にて調製した（Ａ−２）成分１００部に対して、平均組成式：ＤＶｉ４のオルガノポリシロキサンを１４．４部、反応制御剤として１−エチニルシクロヘキサノールを０．１１部添加した物に、白金触媒を白金原子として１０ｐｐｍ添加した後に、均一に混合して組成物を得た。この組成物を１５０℃で２時間加熱して硬化させ、得られたエラストマーの物性を測定した。各測定結果を表１に示す。
【００８７】
［実施例３］
調製例４にて調製した（Ａ−３）成分１００部に対して、平均組成式：ＤＶｉ４のオルガノポリシロキサンを１０．４部、反応制御剤として１−エチニルシクロヘキサノールを０．１１部添加した物に、白金触媒を白金原子として１０ｐｐｍ添加した後に、均一に混合して組成物を得た。この組成物を１５０℃で２時間加熱して硬化させ、得られたエラストマーの物性を測定した。各測定結果を表１に示す。
【００８８】
［実施例４］
調製例４にて調製した（Ａ−３）成分１００部に対して、トリアリルイソシアヌレートを９．９部、反応制御剤として１−エチニルシクロヘキサノールを０．１１部添加した物に、白金触媒を白金原子として１０ｐｐｍ添加した後に、均一に混合して組成物を得た。この組成物を１５０℃で２時間加熱して硬化させ、得られたエラストマーの物性を測定した。各測定結果を表１に示す。
【００８９】
［比較例１］
調製例５にて調製した（Ａ−４）成分１００部に対して、平均組成式：ＤＶｉ４のオルガノポリシロキサンを１１．７部、反応制御剤として１−エチニルシクロヘキサノールを０．１１部添加した物に、白金触媒を白金原子として１０ｐｐｍ添加した後に、均一に混合して組成物を得た。この組成物を１５０℃で２時間加熱して硬化させ、得られたエラストマーの物性を測定した。各測定結果を表２に示す。
【００９０】
［比較例２］
平均組成式：ＭＨ２Ｄ１００のオルガノポリシロキサン１００部に対して、平均組成式：ＤＶｉ４のオルガノポリシロキサンを２．７部、反応制御剤として１−エチニルシクロヘキサノールを０．１０部添加した物に、白金触媒を白金原子として１０ｐｐｍ添加した後に、均一に混合して組成物を得た。この組成物を１５０℃で２時間加熱して硬化させ、得られたエラストマーの物性を測定した。各測定結果を表２に示す。
【００９１】
［比較例３］
調製例２にて調製した（Ａ−１）成分１００部に対して、平均組成式：ＭＶｉ２Ｄ２Φ９Ｄ１９のオルガノポリシロキサンを４５０部、反応制御剤として１−エチニルシクロヘキサノールを０．５３部添加した物に、白金触媒を白金原子として１０ｐｐｍ添加した後に、均一に混合して組成物を得た。この組成物を１５０℃で２時間加熱したところ、硬化物が得られず高粘度のオイル状物質となった。
【００９２】
＜評価方法＞
各実施例および比較例で得られた組成物について、下記の手法に従って硬化物を作成し、性能評価を実施した。硬化条件として、１５０℃で２時間加熱硬化を行なった。
（１）透過率
２枚のガラス板間に２ｍｍ厚のスペーサーを装着し、１５ｍｍ×４０ｍｍ×２ｍｍの空間に組成物を収め、上記の加熱硬化を行い、２ｍｍ厚の硬化物を得た。得られた硬化物の光透過率を分光光度計を用いて、測定波長４００ｎｍ（紫外線領域）について２５℃で測定を行った。測定結果を表１、２に示す。
（２）硬度、切断時伸び、引っ張り強度
ＪＩＳ−Ｋ６２４９に準じて測定した測定結果を表１、２に示す。
（３）ガスバリア性の評価
外径１００ｍｍΦ、厚み１ｍｍの硬化物を作成し、イリノイインスツルメンツ社製酸素ガス透過率測定装置（８００１型）を用い、２３℃にて測定を実施した。測定結果を表１、２に示す。
（４）屈折率
屈折率はＡＴＡＧＯ製デジタル屈折計ＲＸ−５０００を用いて５８９ｎｍの屈折率を２５℃で測定した。測定結果を表１、２に示す。
【００９３】
【表１】
2015229681.tif 000017
【００９４】
【表２】
2015229681.tif 000018
【００９５】
表１に示されるように、実施例１〜５の硬化物は、いずれも高い屈折率を有し、光透過性、ガスバリア性に優れ、かつ、高い切断時伸びと引っ張り強度を有した硬化物であるため、光学材料用部材、電子材料用絶縁材またはコーティング用等として有用である。
一方、表２に示されるように、（ｃ）成分の代わりに一般式（２）中に示した構造式においてｎ＝４である化合物を反応に用いた比較例１の硬化物、及び（Ａ）成分の代わりにＳｉＨ基を１分子中に２個有する直鎖状のオルガノポリシロキサンを反応に用いた比較例２の硬化物においては、ガスバリア性や引っ張り強度に劣る硬化物であったため、上記のような用途としては不適当であると考えられる。
【００９６】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【手続補正書】
【提出日】平成27年4月2日(2015.4.2)
【手続補正１】
【補正対象書類名】明細書
【補正対象項目名】００４２
【補正方法】変更
【補正の内容】
【００４２】
この上記一般式（２）で表される化合物としては、例えば、
構造式：ＨＭｅ２ＳｉＯＳｉＭｅ２Ｈで表される１，１，３，３−テトラメチルジシロキサン、
構造式：ＨＭｅ２ＳｉＯＳｉ（Ｃ６Ｈ５）２ＯＳｉＭｅ２Ｈで表される１，１，５，５−テトラメチル−３，３−ジフェニルトリシロキサン等の化合物が挙げられる。
【手続補正２】
【補正対象書類名】明細書
【補正対象項目名】００５１
【補正方法】変更
【補正の内容】
【００５１】
［（Ｂ）成分］
（Ｂ）成分は、１分子中に３個以上の付加反応性炭素−炭素二重結合を有する化合物であり、下記平均組成式（３）で表されるオルガノポリシロキサンが好ましい。
Ｒ３ａＳｉＯ（４−ａ）／２ （３）
（式中、Ｒ３は互いに同一又は異種の非置換もしくは置換の１価炭化水素基であり、Ｒ３中の３個以上が付加反応性炭素−炭素二重結合であり、ａは１≦ａ≦３を満たす正数である。）
【手続補正３】
【補正対象書類名】明細書
【補正対象項目名】００５４
【補正方法】変更
【補正の内容】
【００５４】
この（Ｂ）成分が直鎖状および環状の場合の回転粘度計により測定した粘度は、作業性の面から２５℃において、１００〜２０，０００ｍＰａ・ｓが好ましく、特に５００〜１０，０００ｍＰａ・ｓ程度の範囲であることが好ましい。このような粘度であれば、粘度が低すぎて流動しやすくなることに起因する成形バリなどが発生するおそれがなく、粘度が高すぎることに起因する必要成分混合時に混入した空気の泡が抜け難くなるおそれがない。なお、分岐状の場合は液体または固体となり、液体の場合は２５℃における粘度が１，０００〜５，０００ｍＰａ・ｓ程度の範囲であることが好ましい。固体状のものを使用する場合は、これを可溶な直鎖状のオルガノポリシロキサンと併用し、２５℃における粘度が１００〜２０，０００ｍＰａ・ｓとなるようにすることが好ましい。